(57)【特許請求の範囲】
【請求項１】
温度３０℃、相対湿度９０％ＲＨ時の平均吸水率が５％以下の低吸水性ポリアミドを少なくとも４０質量％含み、前記低吸水性ポリアミドを一方の成分とするサイドバイサイド型複合糸であり、かつ仮撚加工され、クリンプ伸長率が２５％以上かつ伸縮伸長率が１００％以上であることを特徴とするポリアミド捲縮加工糸。
なおここで、クリンプ伸長率は、織編物から糸を４０ｃｍ抜き取り、抜き取った糸に熱処理せず、ＪＩＳ  Ｌ  １０１３（Ａ法）（２０１０年度版）に準じて測定される。
【請求項２】
前記低吸水性ポリアミドとして、ナイロン６１０またはその共重合体が少なくとも一部に含まれることを特徴とする請求項１に記載のポリアミド捲縮加工糸。
【請求項３】
湿熱捲縮維持率が３０％以上で乾熱捲縮維持率が５０％以上であり、乾熱捲縮維持率／湿熱捲縮維持率で示される捲縮維持率比が１．０以上１．７以下であることを特徴とする請求項１または２に記載のポリアミド捲縮加工糸。
【請求項４】
前記サイドバイサイド型複合糸が、０．０３以上０．１５以下の粘度差を有する２種類のポリアミドをサイドバイサイド型に貼り合わせた複合糸である請求項１〜３のいずれかに記載のポリアミド捲縮加工糸。
【請求項５】
請求項１〜４のいずれかに記載のポリアミド捲縮加工糸を少なくとも一部に含むことを特徴とする織編物。
【請求項６】
液流加工により精練と染色工程が施されたものであることを特徴とする請求項５に記載の織編物。
【請求項７】
請求項１に記載のポリアミド捲縮加工糸を用いた織物であり、織物経方向における１４．７Ｎ／５ｃｍ荷重時の伸長率が２０％以上であり、織物経方向における伸長回復率が８０％以上であることを特徴とするポリアミド織物。
【請求項８】
ラミネート加工またはコーティング加工が施されていることを特徴とする請求項７に記載のポリアミド織物。
【請求項９】
前記低吸水性ポリアミドとして、ナイロン６１０またはその共重合体を一方の成分とするサイドバイサイド型複合糸が、少なくとも一部に用いられていることを特徴とする請求項７または８に記載のポリアミド織物。
【請求項１０】
湿熱捲縮維持率が３０％以上で、乾熱捲縮維持率が５０％以上であり、乾熱捲縮維持率/湿熱捲縮維持率で示される捲縮維持率比が１．０以上１．７以下であることを特徴とする請求項７〜９のいずれかに記載のポリアミド織物。
【請求項１１】
織物緯方向の１４．７Ｎ／５ｃｍ荷重時の伸長率が２０％以上であることを特徴とする請求項７〜１０のいずれかに記載のポリアミド織物。
【発明の詳細な説明】
【技術分野】
【０００１】  本発明は、低吸水性ポリアミドを少なくとも一部に含む繊維からなる捲縮加工糸であって、染色加工工程を通過した製品においても、シワやシボなどの発生がなく製品品位もよく、高いストレッチ性を有する織編物を提供するポリアミド捲縮工糸に関するものである。
【背景技術】
【０００２】  従来からポリアミド繊維は、ポリエステルと比べて柔らかくタッチも良好であり、衣料用途に広く用いられている。衣料用ポリアミド繊維の代表であるナイロン６やナイロン６６等で一種類のポリマーからなる単一糸は、繊維自体に伸縮性が殆どないため、仮撚加工等を行って伸縮性が付与され、伸縮性のある織編物用に使用されている。しかしながら、このような単一糸に仮撚加工等の加工を施したものでは、十分に満足できる伸縮性を有する織編物を得ることは困難であった。【０００３】  そこで、弾性を有する繊維を用いることによって伸縮性を有する織編物を得る方法や、あるいは、性質の異なる２種類以上のポリマーを併用し、染色等の熱処理により捲縮を発現させる潜在捲縮性能を有する複合繊維とすることによって、伸縮性を有する織編物を得る方法が提案されている（特許文献１参照）。【０００４】  前者の弾性を有する繊維においては、ポリウレタン系弾性糸が多く用いられるが、ポリウレタン系弾性糸は染色性や耐光性に課題があるため、ナイロン６やナイロン６６からなる繊維糸条でカバーリング加工を施して用いるのが一般的である。このため、製品の質量が重くなることや、カバーリング加工費やポリウレタン系弾性糸の製品コストが高くなることや生地重量が重い等の課題が残る。【０００５】  また別に、伸縮性を有する繊維として、ナイロン系エラストマーとポリアミドをサイドバイサイド型や偏芯芯鞘型に配した複合繊維が提案されているが（特許文献２参照）、この提案では、ポリアミド独特の膨潤性のために、精錬工程や染色工程等の加工工程を通過することによりそのストレッチ性が失われ、製品においては十分なストレッチが得られないという課題があった。【０００６】  さらには、このようなポリアミド繊維は、原糸や加工糸の状態では、捲縮性に優れ、そして良好なストレッチが得られるものであっても、織編物の精練や染色加工の湿熱工程において、ポリアミド繊維特有のシワ発生が起こりやすく、また熱セット工程の乾熱工程において湿熱工程でついたシワが取れにくいために、織編物品位を維持するために、湿熱工程においては織編物に張力を与えながらの加工が必要である。このように、湿熱工程において織編物に張力をかけることにより、原糸や加工糸が持つ捲縮を十分に発現させることができず、結果的にストレッチ性に乏しい織編物となるという課題がある。【０００７】  また、特許文献３には潜在捲縮ポリアミドにて、織物での経ストレッチと回復性が良好な素材を提案しているが、ポリアミドは含水で膨潤する傾向があり、精練・リラックス、染色の工程でシワやシボが発生しやすく、通常は引き伸ばして加工するためストレッチが落ちる。ストレッチを上げるために、加工する張力を低くすれば、比較的高いストレッチ性が得られるが、シワやシボなど品位を上げることは難しい。
【先行技術文献】
【特許文献】
【０００８】
【特許文献１】特開２０００−２７０３１号公報
【特許文献２】特開平５７−１９３５２１号公報
【特許文献３】特開２００３−１２９３５２号公報
【発明の概要】
【発明が解決しようとする課題】
【０００９】  そこで本発明は、上記の課題を解決せんとするものであって、本発明の目的は、低吸水性のポリアミドを含む繊維を用い、捲縮加工糸のもつ伸縮性を織編物において十分に発現させることが可能な伸縮性と柔軟性を付与することが可能なポリアミド捲縮加工糸にて、品位の良好なストレッチの高い織編物を提供することにある。本発明は、これまでできなかった課題解決を異なる技術的アプローチによって達成するものである。
【課題を解決するための手段】
【００１０】
本発明者らは、上記の課題を解決すべく検討した結果、本発明に到達した。すなわち、本発明のポリアミド捲縮加工糸は、温度３０℃、相対湿度９０％ＲＨ時の平均吸水率が５％以下の低吸水性ポリアミドを少なくとも４０質量％含む繊維からなる捲縮加工糸であって、伸縮伸長率が１００％以上かつ伸縮伸長率が１００％以上であることを特徴とする高ストレッチポリアミド捲縮加工糸である。
なおここで、クリンプ伸長率は、織編物から糸を４０ｃｍ抜き取り、抜き取った糸に熱処理せず、ＪＩＳ  Ｌ  １０１３（Ａ法）（２０１０年度版）に準じて測定される。
【００１２】  本発明のポリアミド捲縮加工糸の好ましい態様によれば、前記の低吸水性ポリアミドが、ナイロン６１０またはその共重合体が少なくとも一部に含まれる繊維からなることである。【００１３】  本発明のポリエステル捲縮加工糸の好ましい態様によれば、前記の繊維の湿熱捲縮維持率が３０％以上で乾熱捲縮維持率が５０％以上であり、乾熱捲縮維持率／湿熱捲縮維持率で示される捲縮維持率比が１．０以上１．７以下であることである。【００１４】  本発明のポリアミド捲縮加工糸の好ましい態様によれば、前記の繊維が、０．０３以上０．１５以下の粘度差を有する２種類のポリアミドをサイドバイサイド型に貼り合わせた繊維である。【００１５】  本発明においては、前記のポリアミド捲縮加工糸を少なくとも一部に含む織編物を製編織することができ、この織編物には精練と染色工程が液流加工により施されることである。【００１６】
本発明のポリアミド捲縮加工糸から得られる織編物は、該織物経方向における１４．７Ｎ／５ｃｍ荷重時の伸長率が２０％以上であり、織物経方向における伸長回復率が８０％以上であることを特徴とするポリアミド高伸長織物である。
【００１７】  本発明のポリアミド高伸長織物の好ましい態様によれば、ラミネート加工またはコーティング加工が施されていることを特徴とするポリアミド高伸長織物である。【００１８】  本発明のポリアミド高伸長織物の好ましい態様によれば、低吸水性ポリアミドとして、ナイロン６１０またはその共重合体を一方の成分とするサイドバイサイド型複合糸が、少なくとも一部に含まれることを特徴とするポリアミド高伸長織物である。【００１９】  本発明の織編物の好ましい態様によれば、前記の織物緯方向の１４．７Ｎ／５ｃｍ荷重時の伸長率が２０％以上であることである。
【発明の効果】
【００２０】  本発明によれば、低吸水性ポリアミドを含む繊維を用い、捲縮加工糸のもつ伸縮性を織編物において十分に発現させることが可能な伸縮性と柔軟性を付与することが可能なポリアミド捲縮加工糸が得られ、特に、本発明のポリアミド捲縮加工糸を用いることにより、従来のポリアミド織物では難しかった経方向に高い伸縮性を持った織編物を得ることが可能となる。
【発明を実施するための形態】
【００２１】  次に、本発明のポリアミド捲縮加工糸について詳細に説明する。本発明のポリアミド捲縮加工糸は、温度３０℃、相対湿度９０％ＲＨ時の平均吸水率が５％以下の低吸水性ポリアミドを少なくとも４０質量％含む繊維からなる捲縮加工糸であって、伸縮伸長率が１００％以上のポリアミド捲縮加工糸である。
【００２２】  本発明のポリアミド捲縮加工糸としては、温度３０℃、相対湿度９０％ＲＨ、処理時間２４時間としたときの平均吸水率が５％以下の低吸水性ポリアミドを少なくとも４０質量％含む繊維を用いることが必要である。平均吸水率が５％以下の低吸水性ポリアミドを４０質量％以上含む繊維を用いることにより、精練工程や染色加工工程などの湿熱条件下における膨潤が小さく、これらの工程時の織編物の伸びが小さくなる。これにより、織編物に余分な張力をかけることなく精練工程や染色加工工程などの工程を通すことが可能となるためである。
【００２３】  低吸水性ポリアミドが４０質量％未満の繊維では、糸条や織編物の膨潤が大きく、精練工程や染色加工工程などの工程でタルミによる通過不良やシワなど織編物の品位低下が発生するため、高い張力でこれらの工程を通さなければならない。このため、熱による発現する捲縮が大きく低下し、ストレッチが少ない製品（織編物）となってしまう。低吸水ポリアミドを含む繊維を捲縮加工糸の一部に用いてもよく、１００質量％で用いることもできる。また、本発明では平均吸水率が５％以下の低吸水ポリアミドを含む繊維としているが、平均吸水率が５％より大きくなると精練や染色加工時の膨潤が大きくなり、上記するストレッチ製品（織編物）が得られなくなる。通常のポリエステル程度であれば精練や染色加工工程などでのタルミも発生しないため、平均吸水率の下限値としては、通常ポリエステル並みの０．４％程度であればよい。
【００２４】  本発明のポリアミド捲縮加工糸の伸縮伸長率は、１００％以上である。伸縮伸長率が１００％よりも小さいと、製品（織編物）において十分なストレッチ性が得られない。ストレッチ性を発現させるためには高い捲縮加工糸を用いることが好ましいが、実質的に、捲縮加工糸に付与できる伸縮伸長率で４００％以上の値の捲縮加工糸を得ようとすると、製糸や仮撚工程における糸の通過性が低下し、品質も安定しないことがある。よって、伸縮伸長率の好ましい範囲は１５０％以上４００％以下である。
【００２５】  ここで、伸縮伸長率とは、処理する条件によって数値が大きく異なる捲縮加工糸の伸長性測定方法である。本発明では、加工工程通過後の製品ストレッチを予測する方法の一つとして用いるため、布帛（織編物）構造内を想定した荷重をかけた湿熱処理を、伸縮伸長率の処理条件として用いることとする。詳細な測定方法は、後述する。伸縮伸長率が１００％以上の捲縮加工糸を得る方法として、サイドバイサイド型複合紡糸において、粘度差や収縮差を有するポリマーの組合せとする方法や、紡糸後の繊維に捲縮を強く付与する加工（仮撚や押し込み捲縮）を付与することで高い捲縮加工糸を得ることができ、この２つを併用する方法が有効である。ただし、サイドバイサイド型の複合紡糸では、捲縮発現時に繊維にらせん状の捲縮形状となるため、仮撚によってストレッチ効果が発現しないことがある。この捲縮を有効に発現させるには、仮撚の撚係数を２００００以上３５０００以下で調整することが好ましい。
【００２６】  また、捲縮加工糸において、クリンプ伸長率が２５％以上あることが重要である。織編物製品における捲縮加工糸であれば、織編物製品から抜き出した糸で評価することで、製織や製編、染色加工工程での捲縮低下を含めた捲縮加工糸の状態を評価する。前述した伸縮伸長率は捲縮加工糸が持つ糸のポテンシャルを見極める指標であるが、前述したように、製織・製編後の染色加工工程において、ポリアミドはその特有の膨潤のために、シワなどの品位や工程通過性を考慮し、比較的高い張力を掛けて加工されることが一般的であるが、このような高い張力下では織編構造内の本発明のポリアミド捲縮加工糸の捲縮発現が抑えられ、設計していた高い伸長性が得られにくくなる。本発明のポリアミド捲縮加工糸を用いることで、前述するように、ポリアミドで発生しやすいシワなどの品位低下や工程通過性の悪化は起こりにくい。よって、加工工程においても加工張力を適正にコントロールするなど、適正な染色加工方法を行うことで、染色加工後の織編物製品の構造内の本発明のポリアミド捲縮加工糸において、十分な捲縮を発現可能となり、織編物において目標の高い伸長特性が得られる。高い伸長特性を得るためには、織編物製品から抜き出した捲縮加工糸のクリンプ伸長率が２５％以上の高い捲縮を維持していることが重要となる。
【００２７】  本発明のポリアミド捲縮加工糸を構成する繊維の少なくとも一部に用いられる低吸水性のポリアミドは、例えば、セバシン酸単位を主成分とするジカルボン酸単位とジアミン単位の組み合わせにより得られる、ナイロン２１０、ナイロン３１０、ナイロン４１０、ナイロン５１０、ナイロン６１０、ナイロン７１０、ナイロン８１０、ナイロン９１０、ナイロン１０１０、ナイロン１１１０およびナイロン１２１０などが挙げられる。中でも、ナイロン４１０、ナイロン５１０、ナイロン６１０、ナイロン７１０、ナイロン８１０、ナイロン９１０、ナイロン１０１０、ナイロン１１１０およびナイロン１２１０がさらに好ましく挙げられる。これらの中でも、重合性が安定し捲縮加工糸の黄化が少なく、染色性が良好なナイロン６１０が最も好ましく用いられる。ここで、セバシン酸は、例えば、ひまし油の種子から精製することにより製造することができ、植物由来原料と位置付けられる。セバシン酸単位以外のジカルボン酸単位を構成するジカルボン酸としては、シュウ酸、マロン酸、コハク酸、グルタル酸、アジピン酸、ピメリン酸、スベリン酸、アゼライン酸、フタル酸、イソフタル酸、およびテレフタル酸などが挙げられ、本発明の効果を損なわない範囲でこれらを配合することができる。また、これらのジカルボン酸についても、植物由来であることが好ましい。上記セバシン酸単位以外のジカルボン酸単位の共重合量としては、全ジカルボン酸単位中０〜４０モル％以下が好ましく、０〜２０モル％ がより好ましく、０〜 １０モル％ がさらに好ましい。ジアミン単位を構成するジアミンとしては、炭素数２ 以上のジアミン、好ましくは炭素数４〜１２ のジアミンが挙げられ、具体的には、プトレシン、１，５−ペンタンジアミン、ヘキサメチレンジアミン、トリメチレンジアミン、ノナンジアミン、メチルペンタンジアミン、フェニレンジアミン、エタンブトールなどが挙げられる。また、これらのジアミンについても、植物由来であることが好ましい。
【００２８】  本発明のポリアミド捲縮加工糸を構成する繊維は、湿熱捲縮維持率が好ましくは３０％以上で乾熱捲縮維持率が好ましくは５０％以上であり、乾熱捲縮維持率／湿熱捲縮維持率で示される捲縮維持率比が１．０以上１．７以下であることが好ましい。
【００２９】  本発明のポリアミド捲縮加工糸は、湿熱捲縮維持率が好ましくは３０％以上で、乾熱捲縮維持率が好ましくは５０％以上であり、乾熱捲縮維持率／湿熱捲縮維持率で示される捲縮維持率比が１．０以上１．７以下であることが好ましい。
【００３０】  本発明において、湿熱捲縮維持率と乾熱捲縮維持率とは、捲縮加工糸が捲縮加工糸単体で湿熱状態と乾熱状態において、最大限発揮する捲縮に対して、布帛（織編物）状態における精練、染色および乾熱セットにおける湿熱や乾熱の処理時の捲縮加工糸の捲縮特性を、どれほど維持できるかを示す目安となる。まず、本発明では、ポリアミド捲縮加工糸の湿熱捲縮維持率を３０％以上とすることが好ましい。湿熱捲縮率が３０％未満であれば、捲縮が小さすぎて織編物に十分なストレッチを付与することが困難である。また、ポリアミド捲縮加工糸の乾熱の捲縮維持率は好ましくは５０％以上である。湿熱捲縮維持率と同様に、乾熱捲縮維持率も５０％より小さければ、ストレッチ不足となる傾向を示す。このような観点から、湿熱捲縮維持率のより好ましい範囲は４０％以上であり、乾熱捲縮維持率のより好ましい範囲は７０％以上である。
【００３１】  ここで、上記の湿熱捲縮維持率、乾熱捲縮維持率、および乾熱捲縮維持率／湿熱捲縮維持率を同時に達成する方法としては、低吸水性ポリアミドを４０質量％以上含み、伸縮伸長率の高い捲縮加工糸とすることで達成でき、さらに、サイドバイサイド型に張り合わせた繊維構造とすることや、仮撚などの捲縮加工などを適宜用い、条件を調整する方法が挙げられる。
【００３２】  ここで、ポリアミド糸状の状態において、荷重を掛けずに処理することにより捲縮が大きく発現する捲縮加工糸は従来から数多く存在するが、織編物の状態での精練、染色および乾熱セットの工程を再現することはできておらず、ポリアミド織編物、特に織物経方向においてストレッチが高い素材（織編物）は少ない。これは、ポリアミド糸状が織編物として形成されている状態の張力（荷重）や、湿熱と乾熱の捲縮発現と維持挙動が考慮されていないためである。
【００３３】  本発明では、湿熱と乾熱の捲縮維持率の比を小さくすることにより、シワの発生が少なく、また、シワ発生後に乾熱でセットを掛けてシワの除去および品位の向上が可能な織編物を提案するものである。すなわち、本発明のポリアミド捲縮加工糸においては、上記の乾熱捲縮維持率／湿熱捲縮維持率で示される捲縮維持率比が１．０以上１．７以下であることが好ましい。この捲縮維持率比は、乾熱と湿熱の捲縮維持率比が近い値の方が好ましいが、上述しているとおり、ポリアミド繊維では湿熱処理での形態セット性が高いことから、上記の捲縮維持率比が１．０よりも小さい値の捲縮加工糸の作製は困難である。また、捲縮維持率比の限界として、１．７より大きければ乾熱セットで品位向上の認められなく、製品（織編物）品位を保つために、精練、染色およびセット加工において、生地（織編物）に張力を掛けるために、糸条においても捲縮発現が小さく、結果として織編物に十分なストレッチが与えられない。
【００３４】  本発明においては、糸条の捲縮の観点から、後に示すサイドバイサイド型に張り合わせた組み合わせが好ましい態様である。
【００３５】  サイドバイサイド型複合糸における低吸水性ポリアミドの混用割合は、上述しているとおり４０質量％以上であることが必要である。低吸水性ポリアミドの使用割合が４０質量％未満であれば、上記に示す精練、染色およびセット加工時の捲縮発現効果が小さくなったり、製品（織編物）品位が悪くなる。また、低吸水性ポリアミドを捲縮加工糸に単独で使用することもできるが、低吸水性ポリアミドは高価な場合には、その使用割合を少なくした方が製品コストを安価にすることができる。
【００３６】  コストを考えると、低吸水性ポリアミドの混用割合は、好ましくは４０質量％以上８０質量％以下の範囲である。さらに、サイドバイサイド型とした場合に、捲縮性から考えると、低吸水性ポリアミドの好ましい混用割合は４０質量％以上７０質量％以下となる。
【００３７】  本発明のポリアミド捲縮加工糸を構成する、低吸水性ポリアミドを含む繊維は、粘度差を有する２種類のポリアミドをサイドバイサイド型に貼り合わせた繊維であることが好ましい。サイドバイサイド型に貼り合わせた繊維構造とすることにより、使用するポリマー間に粘度差や収縮差を作り、繊維自体が持つ捲縮が高くなる。
【００３８】  また、低吸水性のポリマーを少なくとも一方に配置することにより、前述した精練や染色工程での品位低下や捲縮発現不良が起こりにくくなる。通常、低吸水性ポリマーはコストが高く、それ単体で繊維にした場合に非常に高価となってしまうが、サイドバイサイド型の繊維構造とすることにより、高価なポリマーの割合を少なくすることができ、繊維の価格を低く抑えることができるために、ストレッチ性能に加えてストロングポイントとなる。
【００３９】  さらに、ポリマーをサイドバイサイド型に張り合わせた繊維において、一方のポリマーと他方のポリマーの粘度差が０．０３以上０．１５以下であることが好ましい。粘度差が０．０３未満であれば、粘度差による捲縮発現効果は小さく、粘度差が０．１５より大きければポリアミドポリマー間の接合性の悪さや紡糸不良が起こるために、品質問題が起こる場合がある。
【００４０】  本発明のポリアミド捲縮加工糸においては、初期ヤング率を１５以上２５ｃＮ／ｄｔｅｘ以下とすることによりやわらかい風合いを維持しつつ、織編物風合いもしっかりする。また、強度を２．０ｃＮ／ｄｔｅｘ以上とすることにより、高次工程での通過性や製品強度を保持することができる。
【００４１】  このサイドバイサイド型に張り合わせた繊維のポリアミドの組み合わせとして、ストレッチ性能、製品コスト、紡糸性および高次通過性の観点から、高粘度ポリマーとしてナイロン６１０またはその共重合体を用い、低粘度ポリマーとしてナイロン６または６６またはその共重合体を用いることが好ましい。
【００４２】  次に、本発明のポリアミド捲縮加工糸の製造方法の一例について説明する。
【００４３】  まず、粘度差を有する２種類のポリアミドをサイドバイサイド型の紡糸口金で溶融紡出するが、このとき、常用の複合紡糸装置を用いて、常用のサイドバイサイド型の紡糸口金で溶融紡糸することができる。そして、紡出された糸条を冷却固化し、油剤を付与した後、好ましくは速度４０００ｍ／分以上で捲き取り、高配向未延伸糸を得る。
【００４４】  高配向未延伸糸を得る際には、４０００ｍ／分以上の速度で捲き取ることが好ましい。捲き取り速度がこれよりも低いと、紡糸油剤や空気中の水分吸収等により、捲き取り中の糸条が膨潤し、安定紡糸が困難となる。
【００４５】  得られた高配向未延伸糸には、仮撚加工を施すことによって、上記のような本発明のポリアミド捲縮加工糸を得るが、生産性と捲縮状態を考慮すると、仮撚数を決定する撚係数の範囲は、好ましくは、２００００以上３５０００以下で行う。
【００４６】  本発明で用いられる低吸水性のポリアミドを含む繊維は、従来公知の単独糸やサイドバイサイド複合糸用口金により所定のポリマーを選択して溶融複合紡糸することによって得ることができ、その製造工程は、一旦未延伸糸を得、その後延伸する２工程法のＵＹ／ＤＴ法であっても、一工程で延伸糸を得るＯＳＰ法であってもさしつかえない。また、半延伸糸ＰＯＹであってもよい。
【００４７】  本発明の低吸水性のポリアミドを含むポリアミド捲縮加工糸は、仮撚加工によって作成される仮撚糸であることが重要である。ポリアミド繊維糸条に仮撚加工を行うことにより、高い捲縮を付与できることが従来から知られているが、低吸水性のポリアミドを含む繊維に仮撚を行うことで熱処理が低温の領域から高い捲縮が発現し、精練や染色工程における織編物の品位を低下させることなく、高い捲縮を維持することができ、織編物に高いストレッチ性を付与することができるため、低吸水性のポリアミドを含む繊維からなる仮撚捲縮加工糸とすることが好ましい。さらに、サイドバイサイド型のポリアミド捲縮加工糸に仮撚加工を行うことにより、湿熱乾熱処理前の繊維形態である顕在捲縮が大きくなり、さらに収縮後に発現する潜在捲縮も高くなるために、低吸水性のポリアミドを単体で用いる繊維からなる捲縮加工糸よりも大きな捲縮と織編物においては、大きなストレッチを付与することが可能となる。
【００４８】  ここで、仮撚加工の方法には、ピンタイプ、フリクションタイプおよびベルトタイプ等種々存在する。ただし、本発明では、総繊度が細い合成繊維を用いることが好ましいため、ピンタイプを用いることが好ましく、フリクションを用いる場合はディスク枚数を増やす等総繊度の細い合成繊維に対応し、仮撚を施すことが好ましい。
【００４９】  本発明のポリアミド捲縮加工糸を少なくとも一部に含む織編物では、精練と染色工程を液流加工で行うことが好ましい。前述しているとおり、低吸水性のポリアミドを含む繊維を使用することにより、湿熱工程でのセット性が低いために、織編物におけるシワなどの品位低下が起こりにくく、湿熱でのシワなどの品位低下も乾熱工程で改善可能となるため、より高い捲縮発現が可能な液流加工工程で作製することが好ましいためである。また、液流加工工程でも、加工中に織編物への引っ張り張力が低いタイプの液流染色機、ノズルおよび加工条件に設定することがより好ましい方法として用いられる。また、中間セットや仕上げセット工程においても、本発明のポリアミド捲縮加工糸を含んだ織編物を用いることで、湿潤によるたるみが少ないことから、生地を余分に引っ張らなくても生地を張った状態で熱セットができる。
【００５０】  これまで、シワなど品位低下抑制のために、織物に高い張力をかけて加工するため、緯方向のストレッチが高いポリアミド織物の作製は可能であったが、張力をかけて加工するために、経方向の捲縮加工糸の捲縮が発現できず、織物の経方向に高いストレッチを付与することが困難であった。本発明では、上述した手法を用いることにより、従来にない高いストレッチ性のある織物を作製することが可能となった。具体的には、織物の経方向伸長率が２０％以上である。また、従来の方法では特に難しい問題であった経方向の伸長率については、大きくしすぎると高次の通過性や製品の品質の低下、生地の伸長回復率の低下を招いていた。本発明のポリアミド捲縮加工糸を経方向に用いることで、織物の経方向の伸長率が１４．７Ｎ／５ｃｍ荷重時で２０％以上であり、織物経方向における伸長回復率が８０％以上である良好なストレッチ性を持つ織物を作製することが可能となる。より好ましい範囲は、伸長回復率８０％以上を維持しつつ、織物の経方向の伸長率が２５％以上４０％以下となる。緯方向伸長率も２０％以上であることがさらに好ましい。
【００５１】  ここで、本発明のポリアミド捲縮加工糸は高価となることが予想されるため、ポリアミド捲縮加工糸を経糸にのみ使用して、織物経方向に高いストレッチを付与し、緯糸に従来の高捲縮加工糸を用いることにより、比較的安価で経緯方向ともにストレッチの高い織物を得ることができる。
【００５２】  また、本発明のポリアミド捲縮加工糸を用いて得られたストレッチ織物にラミネートやコーティング加工を施して、防風性能や耐水性能を向上させた製品を作ることが可能である。ラミネートやコーティングで織物のストレッチ性が低下する場合もあるために、ラミネートやコーティングの加工方法を適宜選定することが好ましい。具体的には、使用するラミネート材やコーティング材の選定や、加工時に織物に張力を掛けて加工するため、品位を確認しつつ加工張力を落とす方法、ラミネートの接着方式を全面接着ではなく、ドット接着など部分接着とする方法、およびコーティングを部分コーティングとする方法等が挙げられる。
【００５３】  ラミネートは、反応性接着剤を被膜もしくは織物、または被膜、織物の両方に塗布して、乾燥もしくは半乾燥し、貼り合わせて圧着するドライラミネート法、あるいは、接着剤を塗布した被膜もしくは織物、または被膜、織物の両方を、乾燥させることなく貼り合わせて圧着するウェットラミネート法などの方法により積層する。または、あらかじめ樹脂被膜中に架橋剤を混合するなど反応性を付与しておき、織物と熱圧着することでラミネートしてもよい。被膜と織物とを貼り合わせた後に、離型支持体を離型し、透湿性防水織物を得ることができる。得られた透湿性防水織物には、必要に応じて、フッ素系撥水剤、シリコン系撥水剤などを用いて撥水処理を施してもよい。このようなラミネート加工を行うことにより、衣料素材に利用すれば、フィッシング、登山衣などのアウトドアウェア、スキー関連ウェア、ウインドブレーカー、アスレチックウェア、ゴルフウェア、レインウェア、カジュアルコートなどのほか、屋外作業着、手袋、靴などにも用いることができる。
【００５４】  ドット接着など部分接着としては、織物とフィルムのラミネート接着形態は部分的であるが、全体にわたって均等に分布していることが好ましく、具体的には網目状やドット状などが好ましい。接着剤の分布に偏りがあると、結露し易い部位ができたり、膜の過度な膨潤や膜破りが起こり易い部位ができ、防水性が低下することがある。また、吸水膨潤抑制、強度支持の役割のために、全体にわたって分布していることが好ましい。ドット状に積層する場合、性能バランスの面から、ドット１つ当たりの面積は０．０１〜１０ｍｍ2であることが望ましい。また、ドットの形は特に限定されず、直線および円弧のそれぞれ、あるいはこれらの組み合わせによって囲まれる形状など、あらゆる形のものを適宜用いることができる。本発明において、ラミネートするフィルムの側または織物側に、グラビアコーティング、スプレーコーティング、カーテンコーティングなどにより、反応性を有する接着剤液を所望の厚さおよび塗布形態となるように塗布する。接着剤はドット状または線状に塗布することが好ましい。そして、フィルムと織物を、接着剤を塗布した複合フィルムを乾燥もしくは半乾燥し、織物とはりあわせて圧着するドライラミネー法、あるいは、接着剤を塗布したフィルムを乾燥させることなく布帛とはりあわせて圧着するウェットラミネート法等の方法により積層する。織物をはりあわせた後のプレスは、ドット状あるいは網目状に塗布した接着剤を押しつぶして透湿度を低下させることが無いように、適当な温度および圧力条件下で行う。また本発明の捲縮加工糸においては、精練・染色などの湿熱セットで捲縮がヘタリにくい加工糸とするには、湿熱捲縮維持率が３０％以上であることが好ましい。さらに、中間セットや仕上げセットなどの乾熱セットで捲縮がヘタリにくい加工糸とするには、乾熱捲縮維持率が５０％以上であることが好ましい。乾熱捲縮維持率／湿熱捲縮維持率で示される捲縮維持率比が、乾熱での加工工程に比べ、比較的、湿熱での加工工程での捲縮のヘタリが小さいという点から１．０以上１．７以下であることが好ましい。通常のナイロンは、湿熱工程で荷重を掛けられ捲縮を伸ばされた状態の加工糸捲縮が、荷重フリーで発現させた加工糸捲縮よりも、低下する。これに比べポリエステルは、荷重を掛けた湿熱工程での捲縮低下は小さい。本発明の加工糸を用いた織物でも、湿熱での捲縮低下を抑制する効果を有する。
【００５５】  本発明のポリアミド捲縮加工糸は、伸縮性を必要とするスポーツ衣料、アウトドア、およびパンツやインナーなどの衣料用途に好適に用いることができる。
【実施例】
【００５６】  次に、本発明のポリアミド捲縮加工糸を実施例によって具体的に説明する。実施例における各物性値は、次の方法により測定した。測定回数についてはＪＩＳに記載の所定の回数にて実施し、ＪＩＳに記載のないものは５回の測定回数で実施し、これらの平均値を算出した。【００５７】  （Ａ）温度３０℃、相対湿度９０％ＲＨ時の平均吸水率：  ＪＩＳ  Ｌ  ０１０５（２００６年度版）に準じて、絶乾状態と温度３０℃、相対湿度９０％ＲＨで２４時間処理による吸水性を測定し、その吸水率を測定した。【００５８】  （Ｂ）伸縮伸長率：  ＪＩＳ  Ｌ  １０１３（Ｃ法）（２０１０年度版）に準じて、伸縮伸長率を測定した。ただし、熱処理方法は、９０℃の温度の温水中に荷重を掛けず２０分間処理した。【００５９】  （Ｃ）湿熱捲縮維持率：  ＪＩＳ  Ｌ  １０１３（２０１０年度版）の伸縮復元率の測定方法に基づき、ベース捲縮率を測定する。ただし、処理条件は温水９０℃、荷重なし、２０分間とした。次に、新たに採取したカセを９０℃の温度の温水中に２０分間、０．０１７６ｍＮ／ｄｔｅｘの荷重を掛けた状態で処理する。ベース捲縮率と同一の測定方法によって湿熱捲縮率を測定し、次の式によって湿熱捲縮維持率を算出する。・湿熱捲縮維持率＝湿熱捲縮率／ベース捲縮率×１００。【００６０】  （Ｄ）乾熱捲縮維持率：  ベース捲縮率は、上記の（Ｃ）と同一の値となる。採取したカセを１２０℃の温度の乾熱中に５分間、０．０１７６ｍＮ／ｄｔｅｘの荷重を掛けた状態で処理する。ベース捲縮率と同一の測定方法によって乾熱捲縮率を測定し、次の式によって乾熱捲縮維持率を算出する。・乾熱捲縮維持率＝乾熱捲縮率／ベース捲縮率×１００。【００６１】  （Ｅ）捲縮維持率比：  乾熱維持率比は、次の式によって算出した値である。・捲縮維持率比  ＝  乾熱捲縮維持率  ／  湿熱捲縮維持率。【００６２】  （Ｆ）相対粘度：  絶乾試料０．２５±０．００１ｇを、９８質量％硫酸で溶解濃度が１ｇ／１００ｍｌになるように溶かし、オストワルド粘度計（中野式改良型）で２５±０．２℃の恒温中で相対粘度を測定した。【００６３】  （Ｇ）強伸度と初期ヤング率：  ＪＩＳ  Ｌ  １０１３（２０１０年度版）に準じて、島津製作所製オートグラフＡＧ−ＩＳを用いて、測定した。【００６４】  （Ｈ）沸収率（沸騰水収縮率）：  ＪＩＳ  Ｌ  １０１３（２０１０年度版）に準じて、試料をフリーにして沸騰水中に３０分間浸漬した後、自然乾燥し沸収率を算出した。【００６５】  （Ｉ）生地経緯方向の伸長率：  ＪＩＳ  Ｌ  １０９６Ａ法（定速伸長法：２０１０年度版）に準じて、インストロン社製引張試験機を用い、経方向と緯方向に幅５０ｍｍ×３００ｍｍの試料を、つかみ間隔２００ｍｍで引張速度２００ｍｍ／分、１４．７Ｎまで伸長したときの伸長率を測定した。【００６６】  （Ｊ）生地経緯方向の伸長回復率：伸長回復率は、ＪＩＳＬ１０９６Ａ法（定速伸長法：２０１０年度版）を応用して測定する。すなわち、標準状態に調温湿した試料から、経方向と緯方向に幅５０ｍｍ×長さ３００ｍｍの試料を、上記の引張試験機を用いて、つかみ間隔（元の印間）２００ｍｍ、引張速度２００ｍｍ／分で、上記伸長率の８０％（１４．７Ｎまで伸長したときの伸長率を１００％としたときの８０％）まで伸長し、１分間保持する。続いて、同じ速度で元の位置まで戻して３分間保持し、ついで、この操作を１１回繰り返した後、描かれた荷重−伸び曲線から残留伸び（１０回繰返した後、１１回目の伸長時の初荷重まで荷重した時の伸び）を測り、次式（１）によって伸長回復率（％）を求め、経緯方向のそれぞれの平均値を算出し、小数第１位まで算出する。伸長回復率（％）＝｛（Ｌ−Ｌ３）／Ｌ｝×１００ ・・・（１）Ｌは伸長率の８０％まで伸長時の伸び（ｍｍ）、Ｌ３は１０回繰返しの残留伸び（ｍｍ）である。【００６７】  （Ｋ）仮撚の撚係数  仮撚時の撚係数Ｋ＝（撚数：Ｔ／ｍ）×√｛（繊度：ｄｔｅｘ）×０．９｝  （Ｌ）クリンプ伸長率  ４０ｃｍの繊維を用い、ＪＩＳ  Ｌ  １０１３（Ａ法）（２０１０年度版）に準じて、クリンプ伸長率を測定した。【００６８】  織編物における糸については、織編物から糸を４０ｃｍ抜き取り、抜き取った糸維に熱処理せずに、  （実施例１）  低粘度ポリマーに相対粘度２．６３のナイロン６（吸水率７．７％）を用い、高粘度ポリマーには相対粘度２．７１のナイロン６１０（吸水率３．６％）を用いて、常用の複合溶融紡糸装置にサイドバイサイド型複合紡糸口金を装着し、低粘度ポリマーと高粘度ポリマーとの複合比（質量比）を１：１として、紡糸温度２６０℃で溶融紡出した。この複合繊維を冷却し、油剤を付与した後、速度４０００ｍ／分で巻き取り、総繊度９０ｄｔｅｘ／１２ｆの丸断面形状の高配向未延伸糸を得た。次に、得られた高配向未延伸糸を、ヒーター温度１７０℃、仮撚時の撚係数Ｋ＝３００００でピン仮撚機を用いて仮撚加工を施し、総繊度８４ｄｔｅｘ／１２ｆの潜在捲縮仮撚糸を得た。【００６９】  得られた潜在捲縮仮撚糸を、平組織を用いてゾッキ織物を作製し、液流精練−液流染色によって精練と染色加工を行い、染色前後の生地乾熱セットは適宜調整した。得られた製品は、表面品位もよく経緯方向ともにストレッチ性の非常に高い素材であった。また、このまま製品として使用できるが、グラビアロールを用いて、ウレタン系２液反応型接着剤を無孔質透湿性ポリウレタン膜に直径１ｍｍでドット状に塗布した。また別途、上記の方法にて得られた織物に予め撥水処理を施し、ポリウレタン膜と織物を積層してラミネート加工を実施した。結果を表１に示す。（実施例２）  実施例１で用いた高配向未延伸糸を用い、仮撚時の撚係数Ｋ＝２３０００とした以外は実施例１と同様の方法で仮撚加工し、８０ｄｔｅｘ／１２Ｆの捲縮加工糸を得た。【００７０】  得られた糸を、実施例１と同様な方法によって生機作製、液流精練−液流染色、染色前後の生地乾熱セットは適宜調整した。得られた製品は表面品位もよく、経緯方向ともにストレッチ性の良い素材であった。実施例１と同様にラミネート加工を実施した。結果を表１に示す。（実施例３）  低粘度ポリマーに相対粘度２．６２のナイロン６６（吸水率７．０％）を用い、高粘度ポリマーには相対粘度２．７１のナイロン６１０（吸水率３．６％）を用いて、実施例１と同様な方法にて、総繊度９０ｄｔｅｘ／１２ｆの丸断面形状の高配向未延伸糸を得た。次に、得られた高配向未延伸糸を、ヒーター温度１９０℃、仮撚時の撚係数Ｋ＝３００００でピン仮撚加工機を用いて仮撚加工を施し、総繊度８４ｄｔｅｘ／１２ｆの潜在捲縮仮撚糸を得た。【００７１】  得られた糸を、実施例１と同様な方法によって生機作製、液流精練−液流染色、染色前後の生地乾熱セットは適宜調整した。得られた製品は、表面品位もよく経緯方向ともにストレッチ性の高い素材であった。実施例１と同様にラミネート加工を実施した。結果を表１に示す。（実施例４）  低粘度ポリマーに相対粘度２．６３のナイロン６（吸水率７．７％）を用い、高粘度ポリマーには相対粘度３．１５のナイロン１２（吸水率２．０％）を用いて、実施例１と同様な方法にて、総繊度９０ｄｔｅｘ／１２ｆの丸断面形状の高配向未延伸糸を得た。次に、得られた高配向未延伸糸を、ヒーター温度１６０℃、仮撚時の撚係数Ｋ＝３００００でピン仮撚機を用いて仮撚加工を施し、総繊度８４ｄｔｅｘ／１２ｆの潜在捲縮仮撚糸を得た。【００７２】  得られた糸を、実施例１と同様な方法によって生機作製、液流精練−液流染色、染色前後の生地乾熱セットは適宜調整した。得られた製品は、表面品位もよく経緯方向ともにストレッチ性の高い素材であった。実施例１と同様にラミネート加工を実施した。結果を表１に示す。（実施例５）  低粘度ポリマーに相対粘度２．６３のナイロン６（吸水率７．７％）を用い、高粘度ポリマーには相対粘度２．８３のナイロン５１０（吸水率４．１％）を用いて、実施例１と同様な方法にて、総繊度９０ｄｔｅｘ／１２ｆの丸断面形状の高配向未延伸糸を得た。次に、得られた高配向未延伸糸を、ヒーター温度１８０℃、仮撚時の撚係数Ｋ＝３００００でピン仮撚機を用いて仮撚加工を施し、総繊度８４ｄｔｅｘ／１２ｆの潜在捲縮仮撚糸を得た。【００７３】  得られた糸を、実施例１と同様な方法によって生機作製、液流精練−液流染色、染色前後の生地乾熱セットは適宜調整した。得られた製品は、表面品位もよく経緯方向ともにストレッチ性の高い素材であった。実施例１と同様にラミネート加工を実施した。結果を表１に示す。【００７４】  （比較例１）  実施例１で用いたナイロン６を用い、速度４０００ｍ／分で紡糸した９０ｄｔｅｘ／１２ｆの丸断面の高配向未延伸糸を、実施例１と同様な方法で仮撚加工し、７８ｄｔｅｘ／１２Ｆの仮撚糸を得た。【００７５】  得られた糸を、実施例１と同様な方法によって生機作製、液流精練−液流染色、染色前後の生地乾熱セットは適宜調整したが、乾熱セットでもシワ・シボがとれず、得られた製品はシワやシボが発生した品位の悪い素材であった。実施例１と同様にラミネート加工を実施した。結果を表１に示す。【００７６】  （比較例２）  比較例１と同一の生機を用いて、オープンソーパーにて連続精練−液流染色機を用いて、染色前後の生地乾熱セットはシワなど品質を確認しつつ適宜調整したが、得られた製品はシワがなく品位は良いが、経方向のストレッチ性の低い素材であった。実施例１と同様にラミネート加工を実施した。結果を表１に示す。【００７７】  （比較例３）  比較例１で用いた高配向未延伸糸を用い、仮撚時の撚係数Ｋ＝２３０００で設定した同様な方法で仮撚加工を行い、７８ｄｔｅｘ／１２Ｆの仮撚糸を得た。【００７８】  得られた糸を、比較例２と同様な方法に精練・���色・生地乾熱セットを行った。得られた製品はシワやシボがなく品位は良いが、経方向・緯方向ともにストレッチ性の低い素材であった。実施例１と同様にラミネート加工を実施した。結果を表１に示す。【００７９】  （比較例４）実施例５で用いたナイロン６６を用い、速度４０００ｍ／分で紡糸した９０ｄｔｅｘ／１２ｆの丸断面の高配向未延伸糸を、実施例５と同様な方法で仮撚加工し、７８ｄｔｅｘ／１２Ｆの仮撚糸を得た。【００８０】  得られた糸を、比較例２と同様な方法でシワなど品質を確認しつつ適宜調整したが、得られた製品は経方向ストレッチの低い素材であった。実施例１と同様にラミネート加工を実施した。結果を表１に示す。【００８１】
【表１】
0006540507.tif 000002